(57)【要約】【課題】  感光層に気泡が生じにくい感光体の製造方法を提供する。【解決手段】  感光体を製造する製造方法であって、含有するトリベンジルアミンに対して塩化アンモニウム含有量が０．１％以下となるトリベンジルアミン化合物を生成する第１工程と、第１工程で生成されるトリベンジルアミン化合物を含有する塗布液を調製し、該塗布液を塗布し乾燥させることにより感光層を形成する第２工程とを有する。【選択図】  図４
2014115433.tif 000002
【特許請求の範囲】
【請求項１】
含有するトリベンジルアミンに対して塩化アンモニウム含有量が０．１％以下となるトリベンジルアミン化合物を生成する第１工程と、
前記第１工程で生成されるトリベンジルアミン化合物を含有する塗布液を調製し、該塗布液を塗布し乾燥させることにより感光層を形成する第２工程と、
を有することを特徴とする感光体の製造方法。
【請求項２】
前記トリベンジルアミン化合物は、ベンジルクロライド、ジベンジルアミン及びＮ，Ｎ-ジイソプロピルエチルアミンを用いて生成することを特徴とする請求項１に記載の製造方法。
【請求項３】
前記トリベンジルアミン化合物は、塩化アンモニウムの含有量を減少させて生成することを特徴とする請求項１に記載の製造方法。
【請求項４】
前記感光層は、電荷発生物質及び電荷輸送物質の双方を含有する単層型感光層を有することを特徴とする請求項１から３に記載の製造方法。
【請求項５】
前記感光層は、電荷発生物質を含有する電荷発生層及び電荷輸送物質を含有する電荷輸送層から構成される積層型感光層を有することを特徴とする請求項１から３に記載の製造方法。
【請求項６】
前記塗布液を浸漬塗布法によって塗布することを特長とする請求項１から５に記載の製造方法。
【請求項７】
前記塗布液を乾燥させる際に、１００度以上の加熱により乾燥させることを特徴とする請求項１から６に記載の製造方法。
【請求項８】
請求項１から７のいずれかに記載の製造方法によって製造される感光体。
【請求項９】
請求項８に記載の感光体を有することを特徴とする画像形成装置。
【発明の詳細な説明】
【技術分野】
【０００１】
本発明は、複写機、プリンタ及びファクシミリなどの画像形成装置に用いられる感光体の製造方法、感光体及び感光体を備えた画像形成装置に関する。
【背景技術】
【０００２】
複写機、プリンタ及びファクシミリなどの画像形成装置では、先ず、感光体の感光層を帯電させた後、露光して静電潜像を形成する。次いで、該静電潜像を現像してトナー像を形成し、該トナー像をシート状の記録媒体である用紙に転写し定着させることによってなされる。
【０００３】
従来、このような画像形成装置に備えられる感光体として、セレン、酸化亜鉛又は硫化カドミウム等の無機光導電性材料を主成分とする感光層を有する無機感光体が用いられていた。しかしながら、無機感光体は感光層の成膜が困難である等の制約から、有機光導電性材料の研究開発が進み、近年、有機光導電性材料を用いた有機感光体が主流として開発され、実用化されている。
【０００４】
しかしながら、一般的に、有機感光体は無機感光体に比べて耐久性が低いことが１つの大きな欠点であることが知られている。通常、感光体の帯電はコロナ放電によって行われるが、このコロナ放電によってオゾン又は窒素酸化物等の酸化性のガスが放出される。この放出される酸化性のガスが感光層に著しいダメージを与え、感光層における物性面での耐久性を低下させる。つまり、感光体を繰返し使用することで画像ボケ等の形成される画像に劣化が生じる場合があった。
【０００５】
このような課題に対し、特許文献１には、トリベンジルアミンを含有する感光層を有する感光体が開示されている。特許文献１によると、酸化防止剤として優れたトリベンジルアミンを感光層に添加することにより、オゾン又は窒素酸化物の影響を受けにくい感光層が形成される。このことから、物性面での耐久性に優れた感光体を製造することができる。
【先行技術文献】
【特許文献】
【０００６】
【特許文献１】特開平３−１７２８５２号公報
【発明の概要】
【発明が解決しようとする課題】
【０００７】
しかしながら、市販のトリベンジルアミン化合物を含有させて調製した塗布液を塗布し乾燥させて感光層を形成すると、塗布液を乾燥する際に感光層に気泡が生じる場合があった。該気泡は、気泡発生部分において形成する画像の欠陥を生じさせるとともに、現像バイアスがリークしてノイズが発生する等、画像形成装置の故障要因にもなる。
【０００８】
ここで、トリベンジルアミン化合物とは別の酸化防止剤を用いて感光層を形成すると、同様の気泡が生じないことから、塗布液を調製する際に使用する有機溶剤に起因せず、トリベンジルアミン化合物に含有される不純物によって気泡が生じるものと考えられる。
【０００９】
図１１は、市販のトリベンジルアミン化合物に含有される不純物の測定結果を示すグラフである。ここで、図１１（Ａ）は、気泡が生じる塗布液の調製に使用した市販のトリベンジルアミン化合物を、テトラヒドロフランに溶解し、該溶液中の不溶物をフーリエ変換赤外分光分析計によって測定したグラフである。また、図１１（Ｂ）は、標品として測定した塩化アンモニウムをフーリエ変換赤外分光分析計によって測定したグラフである。
【００１０】
図１１（Ａ）におけるピーク点Ｐ１、Ｐ２、…、Ｐ５の各々と、図１１（Ｂ）におけるピーク点Ｑ１、Ｑ２、…、Ｑ５の各々との測定結果を比較すると、波数に対する吸光数の値がほぼ一致している。つまり、気泡が生じる市販のトリベンジルアミン化合物には、塩化アンモニウムを含有していることが判明している。
【００１１】
なお、市販のトリベンジルアミン化合物に塩化アンモニウムが含有する理由は、以下のように考えられる。つまり、市販のトリベンジルアミン化合物において、下記化学式（１）で示すように、塩化ベンジルを合成原料とし、該塩化ベンジルとアンモニアからトリベンジルアミンを生成する。
【００１２】
【化１】
2014115433.tif 000003
【００１３】
そして、下記化学式（２）で示すように、トリベンジルアミンを生成する際、余剰アンモニアガスと塩化水素が反応して塩化アンモニウムが副生成物として生成する。このため、市販のトリベンジルアミン化合物には塩化アンモニウムが含有されると考えられる。
【００１４】
【化２】
2014115433.tif 000004
【００１５】
また、気泡が発生する理由は、以下のように考えられる。つまり、下記化学式（３）に示すように、塩化アンモニウムが含有されるトリベンジルアミンを用いた場合、該塩化アンモニウムが雰囲気中の水分によって吸湿しイオン化する。
【００１６】
【化３】
2014115433.tif 000005
【００１７】
さらに、下記化学式（４）に示すように、加熱乾燥によりアンモニアガスが発生する。つまり、このアンモニアガスの発生が、気泡を生じさせる要因と考えられる。
【００１８】
【化４】
2014115433.tif 000006
【００１９】
本発明は、上記の問題に鑑みてなされたものであり、その目的は、感光層に気泡が生じにくい感光体の製造方法を提供することにある。
【課題を解決するための手段】
【００２０】
本発明の感光体を製造する製造方法は、含有するトリベンジルアミンに対して塩化アンモニウム含有量が０．１％以下となるトリベンジルアミン化合物を生成する第１工程と、第１工程で生成されるトリベンジルアミン化合物を含有する塗布液を調製し、該塗布液を塗布し乾燥させることにより感光層を形成することを特徴とする。
【００２１】
また、好ましくは、トリベンジルアミン化合物は、ベンジルクロライド、ジベンジルアミン及びＮ，Ｎ-ジイソプロピルエチルアミンを用いて生成することを特徴とする。
【００２２】
また、好ましくは、トリベンジルアミン化合物は、塩化アンモニウムの含有量を減少させて生成することを特徴とする。
【００２３】
さらに、好ましくは、感光層は、電荷発生物質及び電荷輸送物質の双方を含有する単層型感光層を有することを特徴とする。
【００２４】
また、好ましくは、感光層は、電荷発生物質を含有する電荷発生層及び電荷輸送物質を含有する電荷輸送層から構成される積層型感光層を有することを特徴とする。
【００２５】
またさらに、好ましくは、塗布液を浸漬塗布法によって塗布することを特長とする。
【００２６】
またさらに、好ましくは、塗布液を乾燥させる際に、１００度以上の加熱により乾燥させることを特徴とする。
【００２７】
また、本発明の感光体は、上述した製造方法により製造される感光体であることを特徴とする。
【００２８】
また、本発明の画像形成装置は、上述した感光体を有することを特徴とする。
【発明の効果】
【００２９】
本発明によると、画像形成における画像欠陥が生じにくい感光体を製造することができる。
【図面の簡単な説明】
【００３０】
【図１】本発明の一実施形態である画像形成装置１の全体構成を示す図である。
【図２】単層タイプの感光層１２において４種類の構成例を示す図である。
【図３】積層タイプの感光層１２において４種類の構成例を示す図である。
【図４】単層型感光層１２０、積層型感光層１２３における電荷発生層１２１及び電荷輸送層１２２の形成工程を示すフローチャートである。
【図５】含有するトリベンジルアミンに対して塩化アンモニウム含有量が０．１％以下となるトリベンジルアミン化合物を生成する第１の生成方法を示すフローチャートである。
【図６】実験例１から６において、形成された感光層１２の気泡の有無及び安定性の評価を行った結果を示す図である。
【図７】実験例１における感光層１２の表面状態を示す写真である。
【図８】実験例４における感光層１２の表面状態を示す写真である。
【図９】実験例５における感光層１２の表面状態を示す写真である。
【図１０】含有するトリベンジルアミンに対して塩化アンモニウム含有量が０．１％以下となるトリベンジルアミン化合物を生成する第２の生成方法を示すフローチャートである。
【図１１】市販のトリベンジルアミン化合物に含有される不純物の測定結果を示すグラフである。
【発明を実施するための形態】
【００３１】
図１は、本発明の一実施の形態である画像形成装置１の全体構成を示し、以下に説明する。
【００３２】
画像形成装置１は、トナー像の担持体となる感光体１０と、該感光体１０近傍に配設される帯電器２０、露光手段２１、現像器２２、転写器２３及びクリーナ２４から構成されている。また、画像形成装置１は、シート状の記録媒体である用紙Ｐを搬送する搬送手段２６と、感光体１０又は転写器２３の用紙搬送方向Ｘの下流側に配設される定着器２５とを有している。
【００３３】
感光体１０は、軸線Ｚを中心とし回転自在に装置本体の筐体に支持され、不図示のモータ等の駆動手段によって、帯電器２０、露光手段２１、現像器２２、転写器２３、クリーナ２４の順で感光体１０表面が通過し、回転するように構成されている。
【００３４】
また、感光体１０は、例えば円柱又は円筒形状である導電性の支持体１１で構成され、該支持体１１上には、図４を用いて後述する形成工程により感光層１２が形成されている。つまり、該感光層１２は、含有するトリベンジルアミンに対して塩化アンモニウム含有量が０．１％以下となるトリベンジルアミン化合物を用いて形成されている。このことから、感光体１０には、気泡が極めて少ない感光層１２が形成されている。ここで、感光層１２としては、電荷発生物質及び電荷輸送物質の双方をバインダ樹脂に分散させた単層で構成される単層タイプの感光層と、電荷発生物質をバインダ樹脂に分散させた電荷発生層及び電荷輸送物質をバインダ樹脂に分散させた電荷輸送層の二層で構成される積層タイプの感光層とに大別される。
【００３５】
また、支持体１１としては、具体的には、アルミニウム、アルミニウム合金、銅、亜鉛、ステンレス鋼又はチタン等の金属材料が用いられる。または、ポリエチレンテレフタレート、ポリアミド、ポリエステル、ポリオキシメチレン、ポリスチレン、硬質紙又はガラス等の基体表面に、金属箔をラミネート又は金属材料を蒸着した部材を用いても構わない。もしくは、導電性高分子、酸化スズ又は酸化インジウム等の導電性化合物の層を蒸着又は塗布した部材を用いても構わない。
【００３６】
さらに、支持体１１表面には、陽極酸化皮膜処理、薬品又は熱水等による表面処理、着色処理又は表面を粗面化することによる乱反射処理等が、必要に応じて施される。ここで、乱反射処理は、露光手段２１の光源として、半導体レーザを用いる場合に特に有効である。つまり、半導体レーザを用いる場合、レーザ光の波長が揃っているため、感光体１０表面で反射されるレーザ光と、感光体１０内部で反射されるレーザ光とが干渉を起こし、該干渉による干渉縞が画像に現れて画像欠陥の発生することがある。そこで、支持体１１表面に乱反射処理を施すことにより、波長の揃ったレーザ光の干渉による画像欠陥を防止することができる。
【００３７】
帯電器２０は、感光体１０表面を所定の電位に帯電させる。具体的には、例えばスコロトロンチャージャー２０ａ及び該スコロトロンチャージャー２０ａに電圧を印加するバイアス電源２０ｂから構成されている。
【００３８】
露光手段２１は、感光体１０表面に静電潜像を形成する。具体的には、例えば半導体レーザを光源として備え、該光源から出力されるレーザ光Ｒを、帯電器２０と現像器２２との間の感光体１０表面に照射することで、帯電器２０により帯電されている感光体１０表面に静電潜像を形成する。
【００３９】
現像器２２は、感光体１０表面に形成されている静電潜像を現像剤によって現像する。具体的には、例えば感光体１０表面にトナーを供給する現像ローラ２２ａ及び該現像ローラ２２ａが供給するトナーを含む現像剤を貯留するケーシング２２ｂから構成されている。
【００４０】
転写器２３は、現像器２２によって感光体１０表面に現像されているトナー像を、感光体１０と転写器２３との間に給紙される用紙Ｐに転写させる。具体的には、例えば用紙Ｐにトナーと逆極性の電荷を与える帯電手段を備え、トナー像を非接触で用紙Ｐに転写させる。
【００４１】
クリーナ２４は、感光体１０表面において、転写器２３により用紙Ｐに転写されずに残留するトナーを除去し回収する。具体的には、例えば感光体１０表面に残留するトナーを剥離するクリーニングブレード２４ａ及び該クリーニングブレード２４ａによって剥離されるトナーを収容する回収用ケーシング２４ｂから構成されている。
【００４２】
定着器２５は、転写器２３によって転写される未定着のトナー像を用紙Ｐに定着させる。具体的には、例えばヒータ等の熱源を有する加熱ローラ２５ａ及び加圧ローラ２５ｂから構成され、該加熱ローラ２５ａ及び加圧ローラ２５ｂに用紙Ｐが挟持されて移動する際、熱と圧力によって未定着のトナー像を溶融し定着させる。
【００４３】
このように構成される画像形成装置１では、以下に説明する動作で用紙Ｐに所望する画像を形成する。すなわち、感光体１０を所定の方向に回転駆動させることで、先ず、帯電器２０によって、感光体１０表面を正または負の所定電位で均一に帯電させる。
【００４４】
次いで、露光手段２１によって、感光体１０表面に所望の画像情報に応じるレーザ光Ｒを照射し、照射領域の表面電位を除去する。つまり、レーザ光Ｒが照射されずに帯電したままの領域と表面電位が除去された領域とが混在する静電潜像が、感光体１０表面に形成される。
【００４５】
次いで、現像器２２によって、感光体１０表面にトナーを供給する。つまり、静電潜像が形成された感光体１０表面にトナーを供給することで、感光体１０表面にトナー像を形成する。
【００４６】
次いで、転写器２３によって、該転写器２３と感光体１０との間に給紙される用紙Ｐに、感光体１０表面に形成されたトナー像を転写する。
【００４７】
次いで、定着器２５によって、転写されたトナー像を用紙Ｐに定着させ、該用紙Ｐを搬送手段２６によって画像形成装置１外部へと排紙する。
【００４８】
一方、クリーナ２４によって、転写器２３により用紙Ｐに転写されずに残留したトナーを、感光体１０表面から除去し回収する。
【００４９】
このように、本発明の一実施の形態である画像形成装置１では、感光体１０表面に、図４を用いて後述する形成工程により形成された感光層１２を有している。つまり、画像形成装置１の感光体１０表面には、気泡が極めて少ない感光層１２が形成されており、画像形成における画像欠陥が生じにくい画像形成装置を実現することができる。
【００５０】
図２は、単層タイプの感光層１２において４種類の構成例を示す図である。また、図３は、積層タイプの感光層１２において４種類の構成例を示す図である。これら図面を用いて、感光体１０表面に形成される感光層１２の各層について、以下に説明する。
【００５１】
図２（Ａ）は、単層型感光層１２０のみで構成される感光層１２を示す。また、図２（Ｂ）は、図２（Ａ）で示す感光層１２との比較において、単層型感光層１２０上に表面保護層１２５が形成された感光層１２を示す。また、図２（Ｃ）は、図２（Ａ）で示す感光層１２との比較において、支持体１１と単層型感光層１２０との間に中間層１２６が形成された感光層１２を示す。また、図２（Ｄ）は、図２（Ｃ）で示す感光層１２との比較において、単層型感光層１２０上に表面保護層１２５が形成された感光層１２を示す。
【００５２】
ここで、単層型感光層１２０は、光を吸収して電荷キャリアを発生させる電荷発生機能及び該電荷キャリアを移動させる電荷輸送機能を有する感光層である。
【００５３】
また、図３（Ａ）は、支持体１１上に形成される電荷発生層１２１及び該電荷発生層１２１上に積層された電荷輸送層１２２を含む積層型感光層１２３が形成された感光層１２を示す。また、図３（Ｂ）は、図３（Ａ）で示す感光層１２との比較において、積層型感光層１２３上に表面保護層１２５が形成された感光層１２を示す。また、図３（Ｃ）は、図３（Ａ）で示す感光層１２との比較において、支持体１１と積層型感光層１２３との間に中間層１２６が形成された感光層１２を示す。また、図３（Ｄ）は、図３（Ｃ）で示す感光層１２との比較において、積層型感光層１２３上に表面保護層１２５が形成された感光層１２を示す。
【００５４】
ここで、電荷発生層１２１は、光を吸収して電荷キャリアを発生させる電荷発生機能を有する。一方、電荷輸送層１２２は、電荷発生層１２１で発生させた電荷キャリアを受け入れて移動させる電荷輸送機能を有する。つまり、積層型感光層１２３では、電荷発生機能と電荷輸送機能を分離させている。これにより、単層型感光層が形成される感光体との比較において、各々効率の高い電荷発生機能及び電荷移動機能を実現する化合物を組合せることで、高感度の感光体を製造することができる。
【００５５】
このように、本発明の一実施の形態である画像形成装置１は、支持体１１上に、単層型感光層１２０、もしくは電荷発生層１２１及び電荷輸送層１２２が形成される積層型感光層１２３のいずれか一方を含む感光層１２を形成し、製造された感光体１０を有している。
【００５６】
図４は、単層型感光層１２０、積層型感光層１２３における電荷発生層１２１及び電荷輸送層１２２の形成工程を示すフローチャートである。本図に示すとおり、単層型感光層１２０、電荷発生層１２１及び電荷輸送層１２２は、塗布液調製前工程、塗布液調製工程、塗布工程、溶剤除去工程を順に行うことによって形成される。以下に、各工程の詳細について説明する。
【００５７】
先ず、塗布液調製前工程において、単層型感光層１２０、電荷発生層１２１及び電荷輸送層１２２を形成するために必要な材料の生成又は準備を行う。特に、単層型感光層１２０、電荷発生層１２１及び電荷輸送層１２２の各層の酸化を防止するために、後述する実施例１又は実施例２の生成方法を用いて、含有するトリベンジルアミンに対して塩化アンモニウム含有量が０．１％以下となるトリベンジルアミン化合物を生成する。
【００５８】
次いで、塗布液調製工程において、形成する感光層に応じた材料及び塗布液調製前工程において生成したトリベンジルアミン化合物を有機溶剤に溶解又は分散し、塗布液を調製する。
【００５９】
ここで、有機溶剤としては、具体的には、芳香族炭化水素類（ベンゼン、トルエン、キシレン、メシチレン、テトラリン、ジフェニルメタン、ジメトキシベンゼン、ジクロルベンゼン等）、ハロゲン化炭化水素（ジクロロメタン、ジクロロエタン、テトラクロロプロパン等）、エーテル類（テトラヒドロフラン、ジオキサン、ジベンジルエーテル、ジメトキシメチルエーテル、１，２−ジメトキシエタン等）、ケトン類（メチルエチルケトン、シクロヘキサノン、アセトフェノン、イソホロン等）、エステル類（安息香酸メチル、酢酸エチル、酢酸ブチル等）、含イオウ溶剤（ジフェニルスルフィド等）、フッ素系溶剤（ヘキサフロオロイソプロパノール等）、非プロトン性極性溶剤（Ｎ，Ｎ−ジメチルホルムアミド、Ｎ，Ｎ−ジメチルアセトアミド等）等が用いられる。また、これら有機溶剤を複数種組み合せて用いても構わない。さらに、これら有機溶剤に、アルコール類、アセトニトリル又はメチルエチルケトンを加えた混合溶剤を用いても構わない。
【００６０】
また、塗布液調製工程に先立ち、有機溶剤により溶解又は分散させる材料を予備粉砕しても構わない。なお、予備粉砕は、具体的に、ボールミル、サンドミル、アトライタ、振動ミル、超音波分散機等の一般的な粉砕機を用いて行うことができる。
【００６１】
さらに、各種材料を有機溶剤に溶解又は分散させる際には、具体的に、ペイントシェーカ、ボールミル、サンドミル等の一般的な分散機を用いて行うことができる。このとき、容器及び分散機を構成する部材から摩耗等によって不純物が発生し、塗布液に混入しないように、分散条件を適宜設定するのが好ましい。
【００６２】
次いで、塗布工程において、支持体１１表面又は事前に形成される中間層１２６等の他層表面に、塗布液調製工程において調製された塗布液を塗布して塗布膜を形成する。ここで、塗布膜を形成する方法としては、ロール塗布、スプレー塗布、ブレード塗布、浸漬塗布等が用いられる。特に、浸漬塗布によって塗布膜を形成することは、感光体１０を大量に製造する場合に好適である。
【００６３】
最後に、溶剤除去工程において、支持体１１表面又は他層表面の塗布膜を乾燥させ、塗布膜の有機溶剤を除去する。具体的には、例えば１３０度で１時間加熱乾燥させる。
【００６４】
ここで、調整される塗布液には、後述する実施例１又は実施例２の生成方法を用いて生成されるトリベンジルアミン化合物を含有している。つまり、塗布液に含有されるトリベンジルアミン化合物は、含有するトリベンジルアミンに対して塩化アンモニウム含有量が０．１％以下であり、溶剤除去工程での塗布膜の乾燥によって気泡が発生することは極めて少なくなる。また、常温常湿の環境では雰囲気中に多くの水分が含まれていることから、素早く水分を除去するために１００度以上の高温で加熱乾燥させることが好ましい。特に、塗布工程において浸漬塗布によって塗布膜を形成する場合に好適である。
【００６５】
＜単層型感光層及び積層型感光層における塗布液、溶剤及び形成方法＞
以下に、単層型感光層１２０、積層型感光層１２３における電荷発生層１２１及び電荷輸送層１２２を形成する際に用いられる塗布液、溶剤及び形成方法の詳細について説明する。
【００６６】
＜単層型感光層１２０＞
単層型感光層１２０は、電荷発生物質及び電荷輸送物質の双方を含有する単層型感光層用塗布液が調製されて形成される。また、該単層型感光層用塗布液には、単層型感光層１２０の機械的強度又は耐久性等を向上させるためのバインダ樹脂を含有する。さらに、単層型感光層１２０の酸化を防止するために、含有するトリベンジルアミンに対して塩化アンモニウム含有量が０．１％以下となるトリベンジルアミン化合物も含有する。
【００６７】
ここで、単層型感光層１２０の膜厚は、５．０〜１００μｍとすることが好ましく、特に１０〜５０μｍが好適である。膜厚を５．０μｍ未満とすると電荷発生機能又は電荷輸送機能が低下する場合がある。一方、膜厚を１００μｍ超とすると単層型感光層１２０の形成において生産性が低下する。
【００６８】
また、電荷輸送物質に対するトリベンジルアミン化合物の含有量を、０．１％以上２０％以下とすることが好ましく、０．１％未満とすると酸化防止効果が極めて小さくなる場合がある。一方、２０％を超えると電荷輸送機能が低下する場合がある。
【００６９】
さらに、単層型感光層用塗布液には、トリベンジルアミン化合物と異なる別の酸化防止剤等の添加剤を、必要に応じて含有させても構わない。該添加剤を含有させることで、単層型感光層用塗布液の利用寿命を延長させることができる。また、酸化性不純物の含有量が軽減されるため、製造される感光体１０の物性面での耐久性を向上させることができる。このような効果が得られる添加剤として、例えばヒンダードフェノール誘導体、ヒンダードアミン誘導体等が挙げられる。なお、添加剤を含有させる場合には、電荷輸送物質に対する添加剤の含有量を、０．１％以上１０％以下とすることが好ましく、０．１％未満とすると塗布液の利用寿命を延長させる効果又は製造される感光体１０の物性面での耐久性を向上させる効果等が十分に得られない場合がある。一方、１０％を超えると電荷発生機能又は電荷輸送機能が低下する場合がある。
【００７０】
また、単層型感光層用塗布液の総量に対するバインダ樹脂の含有量を、１．０％以上１０％以下とすることが好ましく、１．０％未満とすると形成される単層型感光層１２０の膜強度が低下する場合がある。一方、１０％を超えると電荷発生機能又は電荷輸送機能が低下する場合がある。
【００７１】
＜電荷発生層１２１＞
積層型感光層１２３における電荷発生層１２１は、電荷輸送物質を含有せずに、単層型感光層用塗布液の電荷発生物質と同等の電荷発生物質を含有する電荷発生層用塗布液が調製されて形成される。また、該電荷発生層用塗布液には、単層型感光層用塗布液のバインダ樹脂及びトリベンジルアミン化合物と同等のバインダ樹脂及びトリベンジルアミン化合物が含有される。
【００７２】
ここで、電荷発生層１２１の膜厚は、０．０５〜５．０μｍとすることが好ましく、特に０．１〜１．０μｍが好適である。膜厚を０．０５μｍ未満又は５．０μｍ超とすると電荷発生機能が低下する場合がある。
【００７３】
また、電荷発生層用塗布液の総量に対する電荷発生物質の含有量を、１０％以上９９％以下とすることが好ましく、１０％未満とすると電荷発生機能が低下する場合がある。一方、９９％を超えると電荷発生層１２１の膜強度が低下する場合がある。また、同様に９９％を超えると電荷発生物質の分散性が低下して粗大粒子の量が増大し、レーザ光Ｒの未照射領域の電荷減少による画像欠陥が発生する場合がある。具体的には、例えば白地部分にトナーからなる微小な黒点が形成される「黒ポチ」と呼称される画像かぶりの発生頻度が高まる可能性がある。
【００７４】
さらに、電荷発生層用塗布液には、分散安定剤、増感剤、トリベンジルアミン化合物と異なる別の酸化防止剤等の添加剤を、必要に応じて含有させても構わない。該添加剤を含有させることで、電荷発生層用塗布液の安定性が高まり、製造される感光体１０の物性面での耐久性を向上させることができる。
【００７５】
＜電荷輸送層１２２＞
積層型感光層１２３における電荷輸送層１２２は、電荷発生物質を含有せずに、単層型感光層用塗布液の電荷輸送物質と同等の電荷発生物質を含有する電荷輸送層用塗布液が調製されて形成される。また、該電荷輸送層用塗布液には、単層型感光層用塗布液のバインダ樹脂及びトリベンジルアミン化合物と同等のバインダ樹脂及びトリベンジルアミン化合物が含有される。さらに、単層型感光層用塗布液と同様に、トリベンジルアミン化合物と異なる別の酸化防止剤等の添加剤を必要に応じて含有させても構わない。
【００７６】
ここで、電荷輸送物質に対するトリベンジルアミン化合物の含有量の許容範囲は、単層型感光層用塗布液における含有量の許容範囲と同等である。また、塗布液の総量に対するバインダ樹脂の含有量の許容範囲は、単層型感光層用塗布液における含有量の許容範囲と同等である。従って、これらの含有量の許容範囲の説明は省略する。
【００７７】
ここで、電荷輸送層１２２の膜厚は、５．０〜５０μｍとすることが好ましく、特に１０〜４０μｍが好適である。膜厚を５．０μｍ未満とすると、電荷輸送機能が低下する場合がある。一方、５０μｍ超とすると、感光体１０の解像度が低下する場合がある。
【００７８】
＜塗布液に使用される材料＞
以下に、単層型感光層用塗布液、電荷発生層用塗布液及び電荷輸送層用に用いられる各材料の詳細について説明する。
【００７９】
＜電荷発生物質＞
感光層１２の各層を形成するための塗布液に使用される電荷発生物質は、光を吸収することにより電荷を発生させるために用いられる。具体的には、アゾ系顔料（モノアゾ系顔料、ビスアゾ系顔料、トリスアゾ系顔料等）、インジゴ系顔料（インジゴ、チオインジゴ等）、ペリレン系顔料（ペリレンイミド、ペリレン酸無水物等）、多環キノン系顔料（アントラキノン、ピレンキノン等）、フタロシアニン系顔料（金属フタロシアニン、Ｘ型無金属フタロシアニン等）、スクアリリウム色素、ピリリウム塩類、チオピリリウム塩類、トリフェニルメタン系色素等の有機顔料、染料、セレン又は非晶質シリコン等の無機材料等が用いられる。また、これら電荷発生物質を複数種組み合せて用いても構わない。
【００８０】
ここで、フタロシアニン系顔料は、高い電荷発生効率を有するため、光を吸収することによって多量の電荷を発生するとともに、発生した電荷を分子内に蓄積することなく電荷輸送物質に電荷が移動するため、高感度かつ高解像度の感光体を得ることができる。このことから、電荷発生物質として、フタロシアニン系顔料を用いることが好ましく、特にオキソチタニウムフタロシアニンが最も好適である。
【００８１】
さらに、電荷発生物質は、増感染料と組み合せて用いても構わない。具体的には、トリフェニルメタン系染料（メチルバイオレット、クリスタルバイオレット、ナイトブルー、ビクトリアブルー等）、アクリジン染料（エリスロシン、ローダミンＢ、ローダミン３Ｒ、アクリジンオレンジ、フラペオシン等）、チアジン染料（メチレンブルー、メチレングリーン等）、オキサジン染料（カプリブルー、メルドラブルー等）、シアニン染料、スチリル染料、ピリリウム塩染料又はチオピリリウム塩染料等が、増感染料として用いられる。
【００８２】
＜電荷輸送物質＞
感光層１２の各層を形成するための塗布液に使用される電荷輸送物質は、電荷発生物質により発生させた電荷を受入れ輸送するために用いられ、ホール輸送物質又は電子輸送物質を含んでいる。
【００８３】
ホール輸送物質としては、具体的には、カルバゾール誘導体、ピレン誘導体、オキサゾール誘導体、オキサジアゾール誘導体、チアゾール誘導体、チアジアゾール誘導体、トリアゾール誘導体、イミダゾール誘導体、イミダゾロン誘導体、イミダゾリジン誘導体、ビスイミダゾリジン誘導体、スチリル化合物、ヒドラゾン化合物、多環芳香族化合物、インドール誘導体、ピラゾリン誘導体、オキサゾロン誘導体、ベンズイミダゾール誘導体、キナゾリン誘導体、ベンゾフラン誘導体、アクリジン誘導体、フェナジン誘導体、アミノスチルベン誘導体、トリアリールアミン誘導体、トリアリールメタン誘導体、フェニレンジアミン誘導体、スチルベン誘導体、エナミン誘導体、ベンジジン誘導体、これらの化合物から誘導される基を主鎖または側鎖に有するポリマー（ポリ−Ｎ−ビニルカルバゾール、ポリ−１−ビニルピレン、エチルカルバゾール−ホルムアルデヒド樹脂、トリフェニルメタンポリマー、ポリ−９−ビニルアントラセン等）、ポリシラン等が用いられる。
【００８４】
また、電子輸送物質としては、具体的には、ベンゾキノン誘導体、テトラシアノエチレン誘導体、テトラシアノキノジメタン誘導体、フルオレノン誘導体、キサントン誘導体、フェナントラキノン誘導体、無水フタール酸誘導体、ジフェノキノン誘導体等の有機化合物、アモルファスシリコン、アモルファスセレン、テルル、セレン−テルル合金、硫化カドミウム、硫化アンチモン、酸化亜鉛、硫化亜鉛等の無機材料が用いられる。
【００８５】
また、ホール輸送物質及び電子輸送物質において、上述したホール輸送物質又は電子輸送物質を複数種組み合せて用いても構わない。
【００８６】
＜バインダ樹脂＞
感光層１２の各層を形成するための塗布液に使用されるバインダ樹脂は、具体的には、ビニル系樹脂（ポリメチルメタクリレート、ポリスチレン、ポリ塩化ビニル等）、熱可塑性樹脂（ポリカーボネート、ポリエステル、ポリエステルカーボネート、ポリスルホン、ポリアリレート、ポリアミド、メタクリル樹脂、アクリル樹脂、ポリエーテル、ポリアクリルアミド、ポリフェニレンオキサイド等）、熱硬化性樹脂（フェノキシ樹脂、エポキシ樹脂、シリコーン樹脂、ポリウレタン、フェノール樹脂、アルキッド樹脂、メラミン樹脂、フェノキシ樹脂、ポリビニルブチラール、ポリビニルホルマール等）が用いられる。または、これらの樹脂の部分架橋物、これらの樹脂に含まれる構成単位のうちの２つ以上を含む共重合体樹脂（塩化ビニル−酢酸ビニル共重合体樹脂、塩化ビニル−酢酸ビニル−無水マレイン酸共重合体樹脂、アクリロニトリル−スチレン共重合体樹脂等の絶縁性樹脂）等を用いても構わない。さらに、これら樹脂を複数種組み合せて用いても構わない。
【００８７】
ここで、ポリスチレン、ポリカーボネート、ポリアリレート、ポリフェニレンオキサイドは、感光層１２の各々の層に含有されるトリベンジルアミンとの相溶性に特に優れている。また、体積抵抗値が１０１３Ω以上であって電気絶縁性にも優れ、成膜性、電位特性等にも優れている。このことから、これら樹脂を用いることが好ましく、特にポリカーボネートが最も好適である。
【００８８】
＜表面保護層及び中間層における塗布液、溶剤及び形成方法＞
以下に、感光層１２における表面保護層１２５及び中間層１２６を形成する際に用いられる塗布液、溶剤及び形成方法の詳細について説明する。
【００８９】
＜表面保護層１２５＞
表面保護層１２５は、感光体１０の物性面及び機械的耐久性を向上させるために形成される保護層であり、単層型感光層用塗布液の電荷発生物質及びバインダ樹脂と同等の電荷発生物質及びバインダ樹脂を含有する表面保護層用塗布液が調製されて形成される。
【００９０】
ここで、表面保護層１２５の酸化を防止するために、表面保護層用塗布液には、単層型感光層用塗布液のトリベンジルアミン化合物と同等のトリベンジルアミン化合物を含有しても構わない。また、単層型感光層用塗布液を調製する際に用いられる有機溶剤と同等の有機溶剤が、表面保護層用塗布液を調製する際に用いられる。
【００９１】
さらに、表面保護層１２５は、事前に形成される単層型感光層１２０又は積層型感光層１２３表面に、表面保護層用塗布液を塗布して塗布膜を形成し、該塗布膜を乾燥させ、塗布膜の有機溶剤を除去することで形成される。なお、表面保護層１２５は、０．５〜１０μｍとすることが好ましく、特に１．０〜５．０μｍが好適である。膜厚を０．５μｍ未満とすると、製造される感光体１０の物性面及び機械的耐久性を向上させる効果等が十分に得られない場合がある。一方、１０μｍ超とすると、感光体１０の解像度が低下する場合がある。
【００９２】
＜中間層１２６＞
中間層１２６は、導電性である支持体１１の影響を受けて、単層型感光層１２０又は積層型感光層１２３の帯電性の低下を抑制するために形成される保護層であり、該中間層１２６を形成することにより、レーザ光Ｒの未照射領域の電荷の減少が抑制され、画像欠陥の発生を防止することができる。具体的には、例えば反転現像プロセスによる画像形成の際、白地部分にトナーからなる微小な黒点が形成される「黒ポチ」と呼称される画像かぶりの発生を防止できる。さらに支持体１１表面を被覆するように中間層１２６を形成することで、支持体１１表面の凹凸を軽減し均一化させる。これにより、単層型感光層１２０又は積層型感光層１２３の成膜性を高め、支持体１１との密着性を向上させることができる。
【００９３】
ここで、中間層１２６は、樹脂材料を含有する中間層用塗布液が調製されて形成される。該樹脂材料として、例えば単層型感光層用塗布液に含有されるバインダ樹脂と同等の樹脂材料に加えて、カゼイン、ゼラチン、ポリビニルアルコール、エチルセルロース等の天然高分子材料が用いられる。また、中間層用塗布液を調製する際、例えば、水、アルコール類（メタノール、エタノール、ブタノール等）、グライム類（メチルカルビトール、ブチルカルビトール等）等の溶剤が用いられる。なお、これら溶剤を複数種組み合せて用いても構わない。
【００９４】
さらに、中間層１２６は、支持体１１表面に中間層用塗布液を塗布して塗布膜を形成し、該塗布膜を乾燥させ、塗布膜の有機溶剤を除去することで形成される。なお、中間層１２６は、０．０１〜２０μｍとすることが好ましく、特に０．１〜１０μｍが好適である。膜厚を０．０１μｍ未満とすると、単層型感光層１２０又は積層型感光層１２３の帯電性の低下を抑制する効果が実質上得られなくなる場合がある。一方、２０μｍ超とすると、支持体１１表面の凹凸を軽減し均一化させることが困難となる。
【００９５】
また、中間層用塗布液には、金属酸化物粒子を含有させても構わない。該金属酸化物粒子を含有させることで中間層１２６の体積抵抗値を容易に調節することが可能となり、例えば単層型感光層１２０又は積層型感光層１２３の帯電性の低下をさらに抑制することができる。このような効果が得られる金属酸化物粒子として、例えば酸化チタン、酸化アルミニウム、水酸化アルミニウム、酸化スズ等が挙げられる。
【００９６】
なお、中間層用塗布液における樹脂材料及び金属酸化物粒子の含有量に対する溶剤の含有量を、１／９９（約０．０１）〜４０／６０（約０．６７）とすることが好ましく、特に、２／９８（約０．０２）〜３０／７０（約０．４３）が好適である。また、樹脂材料の含有量に対する金属酸化物粒子の含有量を、１／９９（約０．０１）〜９０／１０（９．０）とすることが好ましく、特に、５／９５（約０．０５）〜７０／３０（約２．３３）が好適である。
【００９７】
このように、本発明の一実施の形態である画像形成装置１の感光体１０では、後述する実施例１又は実施例２の生成方法を用いて生成されるトリベンジルアミン化合物を生成する塗布液調製前工程、及び該塗布液調製前工程により生成されたトリベンジルアミン化合物を含有する塗布液を調製する塗布液調製工程を有する形成工程により、感光膜１２が形成されている。つまり、含有するトリベンジルアミンに対して塩化アンモニウム含有量が０．１％以下となるトリベンジルアミン化合物を用いて感光層１２を形成していることから、気泡が極めて少ない感光層１２を有する感光体１０を製造することができる。
【実施例１】
【００９８】
図５は、含有するトリベンジルアミンに対して塩化アンモニウム含有量が０．１％以下となるトリベンジルアミン化合物を生成する第１の生成方法を示すフローチャートであり、以下に説明する。なお、以下の説明において、各々の工程を「Ｓ」で表し、各々の工程を数字で区別している。
【００９９】
ここで、第１の生成方法では、アンモニアを用いずにトリベンジルアミン化合物を生成する。つまり、第１の生成方法は、不純物である塩化アンモニウムを含有しないトリベンジルアミン化合物を生成する方法である。
【０１００】
図５に示す第１の生成方法では、先ず、無水１，４-ジオキサン８０ｍｌの溶液中に、ベンジルクロライド４．８４ｇ及びジベンジルアミン２．００ｇを投入し、アイスバスにて氷冷下に冷却する（Ｓ１００）。
【０１０１】
次いで、Ｓ１００の溶液中に、Ｎ，Ｎ-ジイソプロピルエチルアミン５．０７ｇを徐々に投入し、反応溶液を生成する（Ｓ１０１）。
【０１０２】
次いで、該反応溶液の温度が１００〜１１０度となるまで徐々に加熱し、４時間、１００〜１１０度の温度に保つように加熱しながら攪拌する（Ｓ１０２）。
【０１０３】
最後に、反応が終了した溶液を放冷し、溶液中に生じた沈殿物を濾取して充分に水洗し、該沈殿物をエタノール及び酢酸エチルの混合溶剤で再結晶を行い（Ｓ１０３）、塩化アンモニウムを含有しないトリベンジルアミン化合物を生成する。ここで、混合溶剤として、具体的には、エタノールと酢酸エチルの混合比が８：２から７：３までの範囲の混合溶剤を用いる。なお、上述した条件によってトリベンジルアミン化合物の生成を行った場合、純度９９．３％であるトリベンジルアミン化合物５．２５ｇが得られた。
【０１０４】
図６は、実験例１から６において、形成された感光層１２の気泡の有無及び物性面での耐久性の評価を行った結果を示す図である。また、図７は、実験例１における感光層１２の表面状態を示す写真である。また、図８は、実験例４における感光層１２の表面状態を示す写真である。さらに、図９は、実験例５における感光層１２の表面状態を示す写真である。これら図面を用いて、含有するトリベンジルアミンに対して塩化アンモニウム含有量が０．１％以下となるトリベンジルアミン化合物を用いて感光層１２を形成することで得られる効果について、以下に説明する。
【０１０５】
図６に示す実験例１では、上述の第１の生成方法によって生成されたトリベンジルアミン化合物を用い、感光層１２を形成している。つまり、実験例１では塩化アンモニウムを含有しないトリベンジルアミン化合物を用いて感光層１２を形成している。
【０１０６】
また、実験例２では、実験例１との比較において、上述の第１の生成方法によって生成したトリベンジルアミン化合物において、含有するトリベンジルアミンに対して０．０５％に相当する塩化アンモニウムを混合して、感光層１２を形成している。
【０１０７】
また、実験例３では、実験例１との比較において、上述の第１の生成方法によって生成したトリベンジルアミン化合物において、含有するトリベンジルアミンに対して０．１％に相当する塩化アンモニウムを混合して、感光層１２を形成している。
【０１０８】
また、実験例４では、実験例１との比較において、上述の第１の生成方法によって生成したトリベンジルアミン化合物において、含有するトリベンジルアミンに対して０．２％に相当する塩化アンモニウムを混合して、感光層１２を形成している。
【０１０９】
また、実験例５では、実験例１との比較において、含有するトリベンジルアミンに対して０．３％に相当する塩化アンモニウムを含有する市販のトリベンジルアミン化合物を使用して、感光層１２を形成している。ここで、塩化アンモニウムの含有量は、蛍光Ｘ線分析装置（商品名：ＺＳＸ・ＰｒｉｍｕｓＩＩ、理学電機工業株式会社製）を用い、セルロースを媒体として検量線を作成し、トリベンジルアミン中の塩素含有量を求めて算出している。
【０１１０】
また、実験例６では、実験例１との比較において、トリベンジルアミン化合物を用いず、酸化防止剤ＢＨＴを使用して、感光層１２を形成している。
【０１１１】
＜実験例１から６における感光層の形成方法＞
実験例１から６では、図３（Ｃ）を用いて上述した感光層１２を形成している。つまり、先ず、酸化チタン６０ｇ（商品名：ＴＴＯ−Ｍ１−１、石原産業株式会社製）、アルコール可溶性ナイロン樹脂６０ｇ（商品名：アミランＣＭ８０００、東レ株式会社製）及びメタノール１２００ｇを、１，３−ジオキソラン８００ｇに加え、ペイントシェイカにて１０時間分散処理して中間層用塗布液を調製する。
【０１１２】
次いで、直径３０ｍｍ、長さ３４０ｍｍのアルミニウム製円筒状の支持体１１上に、調製した中間層用塗布液を浸漬塗布法によって塗布し、自然乾燥して膜厚０．９μｍの中間層１２６を形成する。
【０１１３】
次いで、ブチラール樹脂１０ｇ（商品名：ＢＭ−２、積水化学工業株式会社製）及び電荷発生物質としてチタニルフタロシアニン１５ｇを、１，３−ジオキソラン１４００ｇに加え、ボールミルにて７２時間分散処理して電荷発生層用塗布液を調製する。
【０１１４】
次いで、事前に形成した中間層１２６上に、調製した電荷発生層用塗布液を浸漬塗布法によって塗布し、自然乾燥して膜厚０．２μｍの電荷発生層１２１を形成する。
【０１１５】
次いで、ポリカーボネート樹脂１４０ｇ（商品名：Ｚ−４００、三菱瓦斯化学株式会社製）及び下記化学式（５）で表される電荷輸送物質１００ｇと、実験例１から５において上述した塩化アンモニウムの含有量が各々異なるトリベンジルアミン化合物２ｇ又は実験例６において酸化防止剤ＢＨＴ２ｇとを、テトラヒドロフラン１６００ｇに溶解させて電荷輸送層用塗布液を調製する。
【０１１６】
【化５】
2014115433.tif 000007
【０１１７】
次いで、事前に形成した電荷発生層１２１上に、調整した電荷輸送層用塗布液を浸漬塗布法によって塗布し、１３０度で１時間乾燥させて膜厚２４μｍの電荷輸送層１２２を形成する。
【０１１８】
＜形成された感光層の気泡有無による評価＞
実験例１から６では、目視及び光学顕微鏡により、形成された感光層１２の表面の気泡の有無を観察し、形成された感光膜１２の品質を評価している。
【０１１９】
実験例１では、図７に示す感光層１２が観察される。つまり、図６の評価結果に示すように、実験例１で形成された感光層１２において気泡の発生が確認されていない。
【０１２０】
実験例２、３及び６では、実験例１と同様に、図７と同様の感光層１２が観察される。つまり、実験例２、３及び６で形成された感光層１２において気泡が確認されていない。
【０１２１】
一方、実験例４では、図８に示す感光層１２が観察されている。つまり、実験例４で形成された感光層１２において、少なくとも４箇所に気泡Ａ、Ｂ、Ｃ及びＤが確認されている。さらに、実験例５では、図９に示す感光層１２が観察されている。つまり、実験例５で形成された感光層１２において、無数の気泡が確認されている。
【０１２２】
このように、酸化防止剤としてトリベンジルアミンを使用しない場合、気泡を発生させずに感光層１２が形成できる。さらに、酸化防止剤として含有するトリベンジルアミンに対して塩化アンモニウム含有量が０．１％以下となるトリベンジルアミン化合物を用いると、気泡を発生させずに感光層１２が形成できる。
【０１２３】
このことから、酸化防止剤としてトリベンジルアミン化合物を使用する場合、含有するトリベンジルアミンに対して塩化アンモニウム含有量が０．１％以下となるトリベンジルアミン化合物を用いて感光層を形成することで、画像形成における画像欠陥が生じにくい感光体を製造することができる。
【０１２４】
＜感光層の物性面での耐久性の評価＞
実験例１から６では、温度２５度、相対湿度５０％の常温／常湿の環境下において、以下に示す、形成された感光層１２の物性面での耐久性の評価を行っている。
【０１２５】
耐久性の評価には、コロナ放電タイプの帯電器２０が採用されている市販の複写機（商品名：ＭＸ−Ｍ５０３Ｎ、シャープ株式会社製）を用い、画像形成過程における感光体１０の表面電位を測定するために、装置内部に表面電位計（商品名：ＣＡＴＥ７５１、ジェンテック社製）を設置している。ここで、評価に用いた複写機ＭＸ−Ｍ５０３Ｎは、感光体１０表面を負に帯電させる負帯電タイプの画像形成装置である。
【０１２６】
実験例１から６では、上述した形成方法により感光層１２を形成した直後の初期時において、感光層帯電器２０によって帯電させた直後の感光体１０の表面電位である帯電電位Ｖｏ１、及び露光手段２１によりレーザ光を照射した直後の感光体１０の表面帯電電位である残留電位Ｖｒ１を測定する。
【０１２７】
次いで、所定のパターンのテスト画像を１０万枚に連続して複写させた後において、初期時と同様に、感光層帯電器２０によって帯電させた直後の感光体１０の表面電位である帯電電位Ｖｏ２、及び露光手段２１によりレーザ光を照射した直後の感光体１０の表面帯電電位である残留電位Ｖｒ２を測定する。
【０１２８】
次いで、初期時における帯電電位Ｖｏ１と１０万枚複写後の帯電電位Ｖｏ２との差分値である帯電電位変化量ΔＶｏ、及びＶｏ２初期時における残留電位Ｖｒ１と１０万枚複写後の残留電位Ｖｒ２との差分値である残留電位変化量ΔＶｒを算出し、帯電電位変化量ΔＶｏ及び残留電位変化量ΔＶｒによって、形成された感光膜１２の物性面での耐久性を評価している。
【０１２９】
図６の評価結果に示すように、実験例１では、帯電電位変化量ΔＶｏは１０Ｖ、残留電位変化量ΔＶｒは１０Ｖであり、帯電電位変化量ΔＶｏ及び残留電位変化量ΔＶｒともに１０Ｖ以下となっている。
【０１３０】
また、実験例２では、帯電電位変化量ΔＶｏは０Ｖ、残留電位変化量ΔＶｒは５Ｖであり、実験例１と同様に、帯電電位変化量ΔＶｏ及び残留電位変化量ΔＶｒともに１０Ｖ以下となっている。
【０１３１】
また、実験例３では、帯電電位変化量ΔＶｏは１５Ｖ、残留電位変化量ΔＶｒは５Ｖであり、残留電位変化量ΔＶｒは１０Ｖ以下であるが、帯電電位変化量ΔＶｏは１０Ｖを超過している。つまり、実験例１及び２と比べ、感光層１２の帯電特性において、若干耐久性が低いが実使用上問題がない感光膜１２が形成されていると評価できる。
【０１３２】
さらに、実験例４では、帯電電位変化量ΔＶｏは２０Ｖ、残留電位変化量ΔＶｒは１５Ｖであり、帯電電位変化量ΔＶｏ及び残留電位変化量ΔＶｒともに１０Ｖを超過している。つまり、実験例３と比べ、感光層１２の帯電特性において、さらに耐久性の低い感光膜１２が形成されていると評価できる。
【０１３３】
また、実験例５では、帯電電位変化量ΔＶｏは５０Ｖ、残留電位変化量ΔＶｒは５０Ｖであり、帯電電位変化量ΔＶｏ及び残留電位変化量ΔＶｒともに１０Ｖを超過している。つまり、実験例３と比べ、感光層１２の帯電特性において、さらに耐久性の低い感光膜１２が形成されていると評価できる。
【０１３４】
また、実験例６では、帯電電位変化量ΔＶｏは４０Ｖ、残留電位変化量ΔＶｒは５５Ｖであり、帯電電位変化量ΔＶｏ及び残留電位変化量ΔＶｒともに１０Ｖを超過している。つまり、実験例３と比べ、感光層１２の帯電特性において、さらに耐久性の低い感光膜１２が形成されていると評価できる。
【０１３５】
このように、酸化防止剤としてトリベンジルアミンを使用し、また含有するトリベンジルアミンに対して塩化アンモニウム含有量が０．１％以下となるトリベンジルアミン化合物を用いると、繰返し使用することによって帯電特性の劣化が生じにくい感光層１２が形成できる。つまり、耐久性に優れた感光体を製造することができる。
【実施例２】
【０１３６】
図１０は、含有するトリベンジルアミンに対して塩化アンモニウム含有量が０．１％以下となるトリベンジルアミン化合物を生成する第２の生成方法を示すフローチャートであり、以下に説明する。なお、以下の説明において、各々の工程を「Ｓ」で表し、各々の工程を数字で区別している。
【０１３７】
ここで、第２の生成方法は、市販のトリベンジルアミン化合物において、不純物である塩化アンモニウムの含有量を減少させる生成方法である。つまり、生成されたトリベンジルアミン化合物の塩化アンモニウム含有量が０．１％を超える場合には、０．１％以下となるまで、該第２の生成方法を繰り返し実行する。
【０１３８】
図１０に示す第２の生成方法では、先ず、市販のトリベンジルアミン化合物５ｇをトルエン１２０ｍｌに溶解させ、該トルエン溶液を分液漏斗に移して、水８０ｍｌを加える（Ｓ２００）。
【０１３９】
次いで、分液漏斗を振盪させた後、分液漏斗を静置して、トルエンの有機層と水層との２層に分離させる（Ｓ２０１）。ここで、塩化アンモニウムは水溶性であることから、下層側の水層に溶解される。
【０１４０】
次いで、下層側の水層を除去、つまり上層側の有機層を取り出し、取り出した有機層を無水炭酸カリウムで脱水する（Ｓ２０２）。
【０１４１】
次いで、無水炭酸カリウムを除去した有機層をロータリーエバポレーターで濃縮する（Ｓ２０３）。
【０１４２】
最後に、濃縮した白色結晶をエタノール及び酢酸エチルの混合溶剤で再結晶を行い（Ｓ２０４）、市販のトリベンジルアミン化合物において、不純物である塩化アンモニウムの含有量を減少させたトリベンジルアミン化合物を生成する。
【０１４３】
このように、塗布液調製前工程においてトリベンジルアミン化合物を生成する際、図５を用いて上述した第１の生成方法に代えて、塩化アンモニウム含有量が０．１％を超過する市販のトリベンジルアミン化合物から、図１０を用いて上述した第２の生成方法により生成しても構わない。
【０１４４】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１４５】
１  画像形成装置
１０  感光体
１１  支持体
１２  感光層
１２０  単層型感光層
１２１  電荷発生層
１２２  電荷輸送層
１２３  積層型感光層
１２５  表面保護層
１２６  中間層
２０  帯電器
２１  露光手段
２２  現像器
２３  転写器
２４  クリーナ
２５  定着器
２６  搬送手段
【図１】
2014115433.tif 000008
【図２】
2014115433.tif 000009
【図３】
2014115433.tif 000010
【図４】
2014115433.tif 000011
【図５】
2014115433.tif 000012
【図６】
2014115433.tif 000013
【図７】
2014115433.tif 000014
【図８】
2014115433.tif 000015
【図９】
2014115433.tif 000016
【図１０】
2014115433.tif 000017
【図１１】
2014115433.tif 000018